본 발명 에서 는 용융 실리카 에 대한 OX - 50 의 최적 비율 은 질량비 로 70 : 30 에서 90 : 10 이 며 슬러리 내 의 최적 고체 함량 은 40 - 60 ( wt %) 인 것 으로 나타났 다 . 본 실험 에서 는 슬립 캐스팅 용 슬러리 를 제조 하 기 위해서 2 차 증류수 1000 g 에 대하 여 상기 의 비율 로 실리카 분말 들 을 1000 g 을 혼합 하 고 분산 성 의 증진 을 위하 여 유기물 분산제 를 0 . 3 wt % 를 첨가 하 여 준다 . 이 혼합물 을 1 차 적 으로 고속 블렌더 에 넣 고 10 분 간 혼합 해 주 면 혼합물 은 상당 한 유동 성 을 가지 게 되 며 최종 적 으로 균일 혼합기 ( Homogenizer ) 를 이용 하 여 분산 을 완료 하 여 점도 가 매우 낮 고 균질 하 게 분산 된 silica 슬러리 를 제조 한다 .